(57)【要約】  本発明は、新規な構造の共重合体、その製造方法およびこれを含む塩化ビニル系樹脂組成物、前記塩化ビニル系樹脂組成物を含むコーティング用インクに関する。本発明によれば、前記共重合体を含む塩化ビニル系樹脂組成物を使用する場合、エチレンビニルアセテートとの相溶性に優れ、かつインクの分散性およびインク色相に優れる。
2021532241.tif 000002
【特許請求の範囲】
【請求項１】
塩化ビニル系単量体、炭素数１０〜３０の直鎖、分枝鎖または環状のアルキル基を有するジカルボン酸エステル単量体、およびヒドロキシル系単量体の、共重合体。
【請求項２】
前記共重合体は、前記塩化ビニル系単量体１００重量部に対して；８〜１５重量部の炭素数１０〜３０の直鎖、分枝鎖または環状のアルキル基を有するジカルボン酸エステル単量体；および１〜９重量部の前記ヒドロキシル系単量体を含む、請求項１に記載の共重合体。
【請求項３】
前記共重合体は、前記塩化ビニル系単量体１００重量部に対して；１０〜１５重量部の炭素数１０〜３０の直鎖、分枝鎖または環状のアルキル基を有するジカルボン酸エステル単量体；および５〜８重量部の前記ヒドロキシル系単量体を含む、請求項２に記載の共重合体。
【請求項４】
前記炭素数１０〜３０の直鎖、分枝鎖または環状のアルキル基を有するジカルボン酸エステル単量体は、マレイン酸ジペンチル（ｄｉｐｅｎｔｙｌ  ｍａｌｅａｔｅ）、マレイン酸ジヘキシル（ｄｉｈｅｘｙｌ  ｍａｌｅａｔｅ）、マレイン酸ジオクチル（ｄｉｏｃｔｙｌ  ｍａｌｅａｔｅ）、およびマレイン酸ジノニル（ｄｉｎｏｎｙｌ  ｍａｌｅａｔｅ）からなる群から選択される１種以上の化合物を含む、請求項１に記載の共重合体。
【請求項５】
前記炭素数１０〜３０の直鎖、分枝鎖または環状のアルキル基を有するジカルボン酸エステル単量体は、下記化学式１で表されるマレイン酸ジオクチル（ｄｉｏｃｔｙｌ  ｍａｌｅａｔｅ）である、請求項４に記載の共重合体：
【化１】
2021532241.tif 000014
【請求項６】
前記ヒドロキシル系単量体は、グリセロールモノアクリレート、ヒドロキシエチルアクリレート、ヒドロキシプロピルアクリレート、ヒドロキシエチルメタクリレート、ヒドロキシプロピルメタクリルアミド、ヒドロキシポリエトキシアリルエーテル、ヒドロキシプロピルメタクリレート、ペンタエリスリトールトリアクリレート、ポリプロピレングリコールメタクリレート、アクリロイルエトキシヒドロキシベンゾフェノン、アリルヒドロキシアセトフェノン、ブトキシスチレン、メタクリルオキシヒドロベンゾフェノンからなる群から選択される１種以上の化合物を含む、請求項１に記載の共重合体。
【請求項７】
前記炭素数１０〜３０の直鎖、分枝鎖または環状のアルキル基を有するジカルボン酸エステル単量体およびヒドロキシル系単量体の重量比は１．５：１〜２：１である、請求項１に記載の共重合体。
【請求項８】
前記共重合体は、下記化学式２で表される、請求項１に記載の共重合体：
【化２】
2021532241.tif 000015
上記化学式２中、
ｘ、ｙ、ｚは、それぞれ独立して、２０〜７００の整数であり、
Ｒ１およびＲ２は、それぞれ独立して、炭素数５〜１５の直鎖、分枝鎖または環状のアルキル基であり、
Ｒ３は、炭素数１〜１０の直鎖、または分枝鎖のアルキレン基である。
【請求項９】
前記化学式２は、下記化学式２ａで表される、請求項８に記載の共重合体：
【化３】
2021532241.tif 000016
上記化学式２ａ中、
ｘ、ｙ、ｚは、それぞれ化学式２で定義した通りである。
【請求項１０】
下記化学式３で表される（メタ）アクリレート基を含むポリエチレングリコール系添加剤がさらに共重合した、請求項１に記載の共重合体：
【化４】
2021532241.tif 000017
上記化学式３中、
ｎは２〜１００の整数であり、
Ｒ４およびＲ５は、それぞれ独立して、水素、炭素数１〜１０のヒドロカルビル基、または（メタ）アクリレート基であり、前記Ｒ４およびＲ５のうちの少なくとも1つは（メタ）アクリレート基である。
【請求項１１】
前記（メタ）アクリレート基を含むポリエチレングリコール系添加剤は、前記塩化ビニル系単量体１００重量部に対して０．１重量部〜５重量部で含まれる、請求項１０に記載の共重合体。
【請求項１２】
請求項１に記載の共重合体を製造する方法であって、
塩化ビニル系単量体、炭素数１０〜３０の直鎖、分枝鎖または環状のアルキル基を有するジカルボン酸エステル単量体、およびヒドロキシル系単量体を、開始剤の存在下で重合する段階を含み、
前記塩化ビニル系単量体は、重合前の１次投入；および重合温度に到達した後、１００分以内、または反応器内圧力が重合初期圧力に対して０．５〜１．０ｋｇｆ／ｃｍ２に低くなる時の２次投入に分割投入される、共重合体の製造方法。
【請求項１３】
前記塩化ビニル系単量体は、総塩化ビニル系投入量の１０〜９０重量％が重合前に１次投入され、残部は反応器内温度が重合温度に到達した時点に２次投入される、請求項１２に記載の共重合体の製造方法。
【請求項１４】
前記炭素数１０〜３０の直鎖、分枝鎖または環状のアルキル基を有するジカルボン酸エステル単量体は、マレイン酸ジペンチル（ｄｉｐｅｎｔｙｌ  ｍａｌｅａｔｅ）、マレイン酸ジヘキシル（ｄｉｈｅｘｙｌ  ｍａｌｅａｔｅ）、マレイン酸ジオクチル（ｄｉｏｃｔｙｌ  ｍａｌｅａｔｅ）、およびマレイン酸ジノニル（ｄｉｎｏｎｙｌ  ｍａｌｅａｔｅ）からなる群から選択される１種以上の化合物を含む、請求項１２に記載の共重合体の製造方法。
【請求項１５】
前記炭素数１０〜３０の直鎖、分枝鎖または環状のアルキル基を有するジカルボン酸エステル単量体は、下記化学式１で表されるマレイン酸ジオクチル（ｄｉｏｃｔｙｌ  ｍａｌｅａｔｅ）である、請求項１２に記載の共重合体の製造方法：
【化５】
2021532241.tif 000018
【請求項１６】
前記炭素数１０〜３０の直鎖、分枝鎖または環状のアルキル基を有するジカルボン酸エステル単量体は、前記塩化ビニル系単量体１００重量部に対して８〜１５重量部で投入される、請求項１２に記載の共重合体の製造方法。
【請求項１７】
前記ヒドロキシル系単量体は、グリセロールモノアクリレート、ヒドロキシエチルアクリレート、ヒドロキシプロピルアクリレート、ヒドロキシエチルメタクリレート、ヒドロキシプロピルメタクリルアミド、ヒドロキシポリエトキシアリルエーテル、ヒドロキシプロピルメタクリレート、ペンタエリスリトールトリアクリレート、ポリプロピレングリコールメタクリレート、アクリロイルエトキシヒドロキシベンゾフェノン、アリルヒドロキシアセトフェノン、ブトキシスチレン、メタクリルオキシヒドロベンゾフェノンからなる群から選択される１種以上の化合物を含む、請求項１２に記載の共重合体の製造方法。
【請求項１８】
前記ヒドロキシル系単量体は、反応器内温度が重合温度に到達した後、１００分以内、あるいは反応器内圧力が重合初期圧力に対して０．５〜１．０ｋｇｆ／ｃｍ２に低くなる時に投入される、請求項１２に記載の共重合体の製造方法。
【請求項１９】
前記ヒドロキシル系単量体は、前記塩化ビニル系単量体１００重量部に対して１〜９重量部で投入される、請求項１２に記載の共重合体の製造方法。
【請求項２０】
前記炭素数１０〜３０の直鎖、分枝鎖または環状のアルキル基を有するジカルボン酸エステル単量体、およびヒドロキシル系単量体の重量比は１．５：１〜２：１である、請求項１２に記載の共重合体の製造方法。
【請求項２１】
前記重合は、下記化学式３で表される（メタ）アクリレート基を含むポリエチレングリコール系添加剤をさらに投入して行われる、請求項１２に記載の共重合体の製造方法：
【化６】
2021532241.tif 000019
上記化学式３中、
ｎは２〜１００の整数であり、
Ｒ４およびＲ５は、それぞれ独立して、水素、炭素数１〜１０のヒドロカルビル基、または（メタ）アクリレート基であり、前記Ｒ４およびＲ５のうちの少なくとも1つは（メタ）アクリレート基である。
【請求項２２】
前記ポリエチレングリコール系添加剤は、２００ｇ／ｍｏｌ〜５，０００ｇ／ｍｏｌの重量平均分子量（Ｍｗ）を有する、請求項２１に記載の共重合体の製造方法。
【請求項２３】
前記ポリエチレングリコール系添加剤は、前記塩化ビニル系単量体１００重量部に対して０．１重量部〜５重量部で投入される、請求項２１に記載の共重合体の製造方法。
【請求項２４】
前記ポリエチレングリコール系添加剤は、重合前に投入されるか、または前記単量体の重合度が３０％〜８０％である時に投入される、請求項２１に記載の共重合体の製造方法。
【請求項２５】
前記重合は、攪拌と共に行われ、
前記攪拌は、反応器内温度が重合温度に到達してから１００分以内；または反応器内圧力が重合初期圧力に対して０．５〜１．０ｋｇｆ／ｃｍ２に低くなる時点に攪拌速度を増加させて行われる、請求項１２に記載の共重合体の製造方法。
【請求項２６】
前記重合は、懸濁重合、微細懸濁重合または乳化重合である、請求項１２に記載の共重合体の製造方法。
【請求項２７】
請求項１〜１１のいずれか一項に記載の共重合体を含む、塩化ビニル系樹脂組成物。
【請求項２８】
請求項２７に記載の塩化ビニル系樹脂組成物を含む、コーティング用インク。
【発明の詳細な説明】
【技術分野】
【０００１】
[関連出願の相互参照]
本出願は、２０１８年７月３０日付の韓国特許出願第１０−２０１８−００８８８８８号に基づく優先権の利益を主張し、当該韓国特許出願の文献に開示された全ての内容は本明細書の一部として含まれる。
本発明は、塩化ビニル系共重合体およびその製造方法に関する。
【背景技術】
【０００２】
インク、ペイント、コーティング、接着剤などには顔料分散および接着性能を向上するためにバインダー樹脂が用いられるが、バインダー樹脂として用いられる高分子物質は、一般にアクリル系樹脂、ビニル系樹脂、ウレタン系樹脂などがある。
【０００３】
このうち、塩化ビニル系樹脂は、塩化ビニル系単量体の単独で用いるか、または塩化ビニル系単量体およびこれと共重合が可能な他の共単量体との混合物、懸濁剤、緩衝剤、および重合開始剤などを混合して懸濁重合方法で製造した塩化ビニル系樹脂スラリー（ｐｏｌｙｖｉｎｙｌ  ｃｈｌｏｒｉｄｅ  ｒｅｓｉｎ  ｓｌｕｒｒｙ）を乾燥することによって微細な大きさの粒子形態で得られる。
【０００４】
具体的には、塩化ビニル系樹脂は、塩化ビニル、ビニルアセテートおよびヒドロキシル、カルボン酸の単量体を用いることができ、金属および多様なプラスチック素材に対する接着力に優れて、食品包装用グラビアインキのバインダーおよび接着剤の用途に広範囲に用いられている。
【０００５】
一方、インク分野ではバインダー樹脂として、塩化ビニル系樹脂と一緒にポリウレタン（ＰＵ）、エチレンビニルアセテート（ＥＶＡ）などが配合される。しかし、けん化処理（ｓａｐｏｎｉｆｉｃａｔｉｏｎ  ｔｒｅａｔｍｅｎｔ）方式で製造された塩化ビニル系樹脂とは異なり、非けん化処理方式で製造された塩化ビニル系樹脂は、ＥＶＡなどとの相溶性が良くなくて適用分野が限定される限界がある。
【０００６】
このような問題を解決するために、非けん化方式でＥＶＡなどとの相溶性に優れたヒドロキシル−塩化ビニル−ビニルアセテートの共重合体を開発したが、これも時間に伴うインクの凝集現象と色の劣勢が確認された。
【発明の概要】
【発明が解決しようとする課題】
【０００７】
本発明は、非けん化処理方式の製法でエチレンビニルアセテートとの相溶性に優れ、これを含む塩化ビニル系樹脂組成物を用いてインクの製造時にインクの分散性およびインクの色に優れた、新規な構造の共重合体を提供することを目的とする。
【０００８】
本発明は、前記共重合体を製造する方法を提供することを目的とする。
【０００９】
また、本発明は、前記共重合体を含む塩化ビニル系樹脂組成物およびこれを含むコーティング用インクを提供することを目的とする。
【課題を解決するための手段】
【００１０】
本発明の一実施形態によれば、
塩化ビニル系単量体、炭素数１０〜３０の直鎖、分枝鎖または環状のアルキル基を有するジカルボン酸エステル単量体、およびヒドロキシル系単量体の共重合体が提供される。
【００１１】
本発明の他の一実施形態によれば、
前記共重合体を製造する方法であって、
塩化ビニル系単量体、炭素数１０〜３０の直鎖、分枝鎖または環状のアルキル基を有するジカルボン酸エステル単量体、およびヒドロキシル系単量体を、開始剤の存在下で重合する段階を含み、
前記塩化ビニル系単量体は、重合前の１次投入；および重合温度に到達した後、１００分以内、または反応器内圧力が重合初期圧力に対して０．５〜１．０ｋｇｆ／ｃｍ２に低くなる時の２次投入に分割投入される、共重合体の製造方法が提供される。
【００１２】
また、本発明のさらに他の一実施形態によれば、前記共重合体を含む塩化ビニル系樹脂組成物および前記塩化ビニル系樹脂組成物を含むコーティング用インクが提供される。
【図面の簡単な説明】
【００１３】
【図１】実施例１で製造した共重合体のＮＭＲグラフ。
【発明を実施するための形態】
【００１４】
以下、本発明の実施形態による共重合体、その製造方法、および前記共重合体を含む塩化ビニル系樹脂組成物と、前記塩化ビニル系樹脂組成物を含むコーティング用インクについてより詳しく説明する。
【００１５】
本明細書で明示的な言及がない限り、専門用語は、単に特定の実施形態に言及するためのものであり、本発明を限定することを意図しない。
【００１６】
本明細書で使用される単数形態は、文章がこれと明確に反対の意味を示さない限り、複数形態も含む。
【００１７】
本明細書で使用される「含む」の意味は、特定の特性、領域、整数、段階、動作、要素または成分を具体化し、他の特定の特性、領域、整数、段階、動作、要素、または成分の付加を除外させるものではない。
【００１８】
本発明者らの継続的な研究の結果、塩化ビニル系単量体、ジカルボン酸エステル単量体、およびヒドロキシル系単量体を用いた共重合体の製造の際、ヒドロキシル系単量体などの親水性単量体の含有量を下げ、バルキーな疎水性の炭化水素基（ｂｕｌｋｙ  ａｎｄ  ｈｙｄｒｏｐｈｏｂｉｃ  ｈｙｄｒｏｃａｒｂｏｎ  ｇｒｏｕｐｓ）を有する反応性可塑剤のジカルボン酸エステル単量体を導入して共重合体を製造する場合、非けん化処理方式の製法でもエチレンビニルアセテート（ＥＶＡ）との相溶性に優れた塩化ビニル系樹脂組成物を製造できることが確認された。
【００１９】
しかも、本発明者らの研究により、ビニルアセテートに比べても相対的に疎水性を有する反応性可塑剤の単量体を高い比率で導入する場合、このような共重合体を含む塩化ビニル系樹脂組成物は、ＥＶＡとの相溶性に優れ、かつインクの分散性および色などの特性を向上させることもできることが確認された。
【００２０】
さらに、本発明では前記共重合体の製造時に塩化ビニル系単量体を分割投入することによって、製造される樹脂中の単量体を規則性なく分布させ、その結果として、前記共重合体を含む塩化ビニル系樹脂組成物のアセテート系溶剤に対する溶解性を増加させて塩化ビニル系樹脂組成物の透明性および溶液の保存安定性を向上させることができる。
【００２１】
Ｉ．共重合体
【００２２】
本発明の一実施形態によれば、
塩化ビニル系単量体、炭素数１０〜３０の直鎖、分枝鎖または環状のアルキル基を有するジカルボン酸エステル単量体、およびヒドロキシル系単量体の共重合体が提供される。
【００２３】
前記共重合体は、前記塩化ビニル系単量体１００重量部に対して；８〜１５重量部の炭素数１０〜３０の直鎖、分枝鎖または環状のアルキル基を有するジカルボン酸エステル単量体；および１〜９重量部の前記ヒドロキシル系単量体を含むことができ、詳しくは、塩化ビニル系単量体１００重量部に対して；１０〜１５重量部の炭素数１０〜３０の直鎖、分枝鎖または環状のアルキル基を有するジカルボン酸エステル単量体；および５〜８重量部の前記ヒドロキシル系単量体を含むことができる。
【００２４】
前記炭素数１０〜３０の直鎖、分枝鎖または環状のアルキル基を有するジカルボン酸エステル単量体は、マレイン酸ジペンチル（ｄｉｐｅｎｔｙｌ  ｍａｌｅａｔｅ）、マレイン酸ジヘキシル（ｄｉｈｅｘｙｌ  ｍａｌｅａｔｅ）、マレイン酸ジオクチル（ｄｉｏｃｔｙｌ  ｍａｌｅａｔｅ）、およびマレイン酸ジノニル（ｄｉｎｏｎｙｌ  ｍａｌｅａｔｅ）からなる群から選択される１種以上の化合物であり得る。
【００２５】
詳しくは、炭素数１０〜３０の直鎖、分枝鎖または環状のアルキル基を有するジカルボン酸エステル単量体は、下記化学式１で表されるマレイン酸ジオクチル（ｄｉｏｃｔｙｌ  ｍａｌｅａｔｅ）であり得る。
【化１】
2021532241.tif 000003
【００２６】
前記のようにバルキー（ｂｕｌｋｙ）な２−エチルヘキシル（ｅｔｈｙｌｈｅｘｙｌ）の非極性構造を有するマレイン酸ジオクチルは、前記バルキーな構造が分子内で高分子鎖間２次結合力を減少させ、分子鎖間距離を増加させて溶解時に粘度を下げることができ、これを含むインクの顔料間の凝集性を低下させて顔料分散性の向上効果を得ることもできる。しかも、非極性構造によって、前記マレイン酸ジオクチルの含有量の増加時にこれを含むインクの総ヘキサン（Ｈａｎｓｅｎ）溶解度定数（δｔ）が減少して、ＥＶＡとの優れた相溶性を示すことができる。
【００２７】
具体的には、前記ジカルボン酸エステル単量体は、前記塩化ビニル系単量体１００重量部に対して、８重量部以上、または９重量部以上、または１０重量部以上；および１５重量部以下で含まれる。
【００２８】
前記共重合体にジカルボン酸エステル単量体の付与により、上述のインクの安定性の効果が発現できるようにするため、前記ジカルボン酸エステル単量体は、前記塩化ビニル系単量体１００重量部に対して８重量部以上に含まれることが好ましい。
【００２９】
ただし、前記ジカルボン酸エステル単量体を過剰投入した場合、可塑化によってこれを含む組成物のガラス転移温度（Ｔｇ）が低くなり、商業的な工程で組成物の乾燥が難しくなり、インク溶液の透明性が低下する可能性がる。したがって、前記ジカルボン酸エステル単量体は、前記塩化ビニル系単量体１００重量部に対して１５重量部以下に含まれることが最も好ましい。
【００３０】
前記ヒドロキシル系単量体は、グリセロールモノアクリレート、ヒドロキシエチルアクリレート、ヒドロキシプロピルアクリレート、ヒドロキシエチルメタクリレート、ヒドロキシプロピルメタクリルアミド、ヒドロキシポリエトキシアリルエーテル、ヒドロキシプロピルメタクリレート、ペンタエリスリトールトリアクリレート、ポリプロピレングリコールメタクリレート、アクリロイルエトキシヒドロキシベンゾフェノン、アリルヒドロキシアセトフェノン、ブトキシスチレン、メタクリルオキシヒドロベンゾフェノンからなる群から選択される１種以上の化合物であり得る。
【００３１】
具体的には、前記ヒドロキシル系単量体は、前記塩化ビニル系単量体１００重量部に対して１重量部以上、あるいは２重量部以上、あるいは３重量部以上、あるいは４重量部以上、あるいは５重量部以上；および９重量部以下、あるいは８重量部以下に含まれる。
【００３２】
前記ヒドロキシル系単量体が上記の含有量の範囲内で用いられる場合、これを含んで製造される塩化ビニル系樹脂に親水性を付与して透明度とインクの分散性、すなわち、光沢度を向上させることができ、ヒドロキシル系単量体の含有量を制限することによってインクの安定性を向上させることができる。
【００３３】
また、前記炭素数１０〜３０の直鎖、分枝鎖または環状のアルキル基を有するジカルボン酸エステル単量体、およびヒドロキシル系単量体の重量比は１．５：１、あるいは１．６：１以上であり、かつ２：１あるいは１．９：１、あるいは１．８：１以下であり得る。
【００３４】
炭素数１０〜３０の直鎖、分枝鎖または環状のアルキル基を有するジカルボン酸エステル単量体、およびヒドロキシル系単量体が上記の範囲の重量比を有する場合、透明性、粘度、インク安定性、および光沢度などにより優れた水準を示すことができる。
【００３５】
このような単量体を含んで製造される前記共重合体は、詳しくは、下記化学式２で表され、より詳しくは下記化学式２ａで表される。
【化２】
2021532241.tif 000004
上記化学式２中、
ｘ、ｙ、ｚは、それぞれ独立して、２０〜７００の整数であり、
Ｒ１およびＲ２は、それぞれ独立して、炭素数５〜１５の直鎖、分枝鎖または環状のアルキル基であり、
Ｒ３は、炭素数１〜１０の直鎖、または分枝鎖のアルキレン基である。
詳しくは、前記ｘ、ｙ、ｚは、それぞれ独立して、１００〜５００、あるいは３００〜５００であり得る。
【００３６】
【化３】
2021532241.tif 000005
上記化学式２ａ中、
ｘ、ｙ、ｚは、それぞれ化学式２で定義した通りである。
【００３７】
すなわち、具体的な例として、前記ジカルボン酸エステル単量体は、マレイン酸ジオクチルであり、ヒドロキシル単量体はヒドロキシプロピルアクリレートである。
【００３８】
そして、前記共重合体は、下記化学式３で表される（メタ）アクリレート基を含むポリエチレングリコール系添加剤をさらに共重合できる：
【化４】
2021532241.tif 000006
上記化学式３中、
ｎは、２〜１００の整数であり、
Ｒ４およびＲ５は、それぞれ独立して、水素、炭素数１〜１０のヒドロカルビル基、または（メタ）アクリレート基であり、前記Ｒ４およびＲ５のうちの少なくとも1つは（メタ）アクリレート基である。
【００３９】
前記化学式３で表される化合物は、分子内に１個以上の反応性官能基を有する化合物であって、前記塩化ビニル系単量体と重合し、前記化学式３のエチレングリコール繰り返し単位の数、すなわち、ｎの値により、分子量を調整することができる。
【００４０】
詳しくは、前記ｎは２〜５０、あるいは２〜２０である。
【００４１】
前記（メタ）アクリレート基を含むポリエチレングリコール系添加剤は、顔料との相溶性を高めることができ、重合反応で硬化速度を急速にすることができ、これを含んで製造される塩化ビニル系樹脂に親水性を付与できる。
【００４２】
前記（メタ）アクリレート基を含むポリエチレングリコール系添加剤としては、メトキシポリエチレングリコールアクリレート、メトキシポリエチレングリコールメタアクリレート、エトキシポリエチレングリコールアクリレート、エトキシポリエチレングリコールメタアクリレート、アリールオキシポリエチレングリコールアクリレート、アリールオキシポリエチレングリコールメタアクリレート、ポリエチレングリコールジアクリレート、およびポリエチレングリコールジメタクリレートからなる群から選択される１種以上の化合物を用いることができる。
【００４３】
そして、前記（メタ）アクリレート基を含むポリエチレングリコール系添加剤は、前記塩化ビニル系単量体１００重量部に対して０．１重量部〜５重量部で含まれる。
【００４４】
具体的には、前記（メタ）アクリレート基を含むポリエチレングリコール系添加剤は、前記塩化ビニル系単量体１００重量部に対して０．１重量部以上、あるいは０．２重量部以上、あるいは０．３重量部以上、あるいは０．４重量部以上、あるいは０．５重量部以上；および５．０重量部以下、あるいは４．５重量部以下、あるいは４．０重量部以下、あるいは３．５重量部以下、あるいは３．０重量部以下、あるいは２．５重量部以下、あるいは２．０重量部以下、あるいは１．０重量部以下で含まれる。
【００４５】
当該成分の添加による上述した効果を発現できるために、前記ポリエチレングリコール系添加剤は、前記塩化ビニル系単量体１００重量部に対して０．１重量部以上に含まれることが好ましい。
【００４６】
ただし、当該成分を過剰付与した場合、重合終了後に未反応の添加剤が残存して共重合体の物性を阻害することがある。したがって、前記ポリエチレングリコール系添加剤は、前記塩化ビニル系単量体１００重量部に対して５重量部以下に含まれることが好ましい。
【００４７】
ＩＩ．共重合体の製造方法
【００４８】
本発明のさらに他の一実施形態によれば、
塩化ビニル系単量体、炭素数１０〜３０の直鎖、分枝鎖または環状のアルキル基を有するジカルボン酸エステル単量体、およびヒドロキシル系単量体を、開始剤の存在下で重合する段階を含み、
前記塩化ビニル系単量体は、重合前の１次投入；および重合温度に到達した後、１００分以内、または反応器内圧力が重合初期圧力に対して０．５〜１．０ｋｇｆ／ｃｍ２に低くなる時の２次投入に分割投入される、
共重合体の製造方法が提供される。
【００４９】
前記共重合体の製造方法では、単量体としてヒドロキシル系単量体およびバルキーな疎水性の炭化水素基を有するジカルボン酸エステル単量体を導入する。これにより、前記方法によって製造される共重合体を含む塩化ビニル系樹脂組成物は、ＥＶＡとの優れた相溶性を示し、かつ、特に優れたインク安定性と分散性を有することができ、時間の経過に伴うインクの凝集現象と色の劣勢を解決することができる。
【００５０】
前記共重合体の製造方法は、塩化ビニル系単量体、炭素数１０〜３０の直鎖、分枝鎖または環状のアルキル基を有するジカルボン酸エステル単量体、およびヒドロキシル系単量体を、開始剤の存在下で重合する段階を含んで行われる。
【００５１】
前記単量体は、同時に一緒に反応器内に投入することができ、またはそれぞれの種類によって最適な時期に別途に投入することもできる。
【００５２】
具体的には、前記塩化ビニル系単量体は、重合前の１次投入；および重合温度に到達した後、１００分以内、または反応器内圧力が重合初期圧力に対して０．５〜１．０ｋｇｆ／ｃｍ２に低くなる時の２次投入に分割投入することができる。
【００５３】
このように分割投入することによって製造される重合体内単量体が不規則に分布され、その結果として溶剤、特にアセテート系溶剤に対して優れた溶解性を示すことができる。また、このように製造された共重合体を含む塩化ビニル系樹脂組成物の透明性および光沢度を向上させることができる。
【００５４】
より具体的には、前記塩化ビニル系単量体は、総投入量の１０〜９０重量％、具体的には４０〜６０重量％、より具体的には５０重量％が重合前に、すなわち、重合反応開始前に１次投入される。そして、前記塩化ビニル系単量体の残りの部分、すなわち、総投入量の１０〜９０重量％、具体的には４０〜６０重量％、より具体的には５０重量％が、反応器内温度が重合温度に到達した後、１００分以内、または反応器内圧力が重合初期圧力に対して０．５〜１．０ｋｇｆ／ｃｍ２に低くなる時に連続または不連続的に２次投入され得る。
【００５５】
前述のような分割投入時期および投入量が同時に制御される場合、重合体中の単量体の分布の不規則性がさらに増加し、その結果として、溶剤に対する溶解度が向上して、このように製造された共重合体を含む塩化ビニル系樹脂組成物の透明性および光沢度の増加とともに保存安定性が向上することができる。
【００５６】
一方、本発明の実施形態による共重合体の製造方法には、炭素数１０〜３０の直鎖、分枝鎖または環状のアルキル基を有するジカルボン酸エステル単量体が使用される。
【００５７】
このような炭素数１０〜３０の直鎖、分枝鎖または環状のアルキル基を有するジカルボン酸エステル単量体としては、マレイン酸ジペンチル（ｄｉｐｅｎｔｙｌ  ｍａｌｅａｔｅ）、マレイン酸ジヘキシル（ｄｉｈｅｘｙｌ  ｍａｌｅａｔｅ）、マレイン酸ジオクチル（ｄｉｏｃｔｙｌ  ｍａｌｅａｔｅ）、およびマレイン酸ジノニル（ｄｉｎｏｎｙｌ  ｍａｌｅａｔｅ）からなる群から選択される１種以上の化合物を用いることができる。
【００５８】
具体的には、炭素数１０〜３０の直鎖、分枝鎖または環状のアルキル基を有するジカルボン酸エステル単量体は、下記化学式１で表されるマレイン酸ジオクチル（ｄｉｏｃｔｙｌ  ｍａｌｅａｔｅ）であり得る。
【化５】
2021532241.tif 000007
【００５９】
そして、前記ジカルボン酸エステル単量体は、前記塩化ビニル系単量体１００重量部に対して、８重量部以上、または９重量部以上、または１０重量部以上；および１５重量部以下で添加することができる。
【００６０】
一方、前記ヒドロキシル系単量体としては、グリセロールモノアクリレート、ヒドロキシエチルアクリレート、ヒドロキシプロピルアクリレート、ヒドロキシエチルメタクリレート、ヒドロキシプロピルメタクリルアミド、ヒドロキシポリエトキシアリルエーテル、ヒドロキシプロピルメタクリレート、ペンタエリスリトールトリアクリレート、ポリプロピレングリコールメタクリレート、アクリロエトキシヒドロキシベンゾフェノン、アリルヒドロキシアセトフェノン、ブトキシスチレン、メタクリルオキシヒドロベンゾフェノンからなる群から選択される１種以上の化合物を用いることができる。
【００６１】
前記ヒドロキシル系単量体は、前記塩化ビニル系単量体１００重量部に対して、１重量部以上、あるいは２重量部以上、あるいは３重量部以上、あるいは４重量部以上、あるいは５重量部以上；および９重量部以下、あるいは８重量部以下で添加することができる。
【００６２】
前記ヒドロキシル系単量体は、他の単量体と一緒に重合前に、あるいは重合反応開始前に同時に添加することができる。また、前記ヒドロキシル系単量体は、反応器内温度が重合温度に到達した後、１００分以内、あるいは反応器内圧力が重合初期圧力に対して０．５〜１．０ｋｇｆ／ｃｍ２に低くなる時に単独で投入されることもある。
【００６３】
前記ヒドロキシル系単量体が重合前に他の単量体と一緒に投入される場合、殆どの分子が重合初期に反応するが、前記特定の時点で単独で投入される場合、製造される共重合体全体に分布されて、これを含む塩化ビニル系樹脂組成物の全体的な透明度と光沢度が均一に向上する。
【００６４】
また、前記炭素数１０〜３０の直鎖、分枝鎖または環状のアルキル基を有するジカルボン酸エステル単量体、およびヒドロキシル系単量体の重量比は１．５：１、あるいは１．６：１以上であり、かつ２：１あるいは１．９：１、あるいは１．８：１以下であり得る。
【００６５】
炭素数１０〜３０の直鎖、分枝鎖または環状のアルキル基を有するジカルボン酸エステル単量体、およびヒドロキシル系単量体が上記の範囲の重量比を有するとき、透明性、粘度、インク安定性、および光沢度などがさらに優れた水準を示すことができる。
【００６６】
一方、前記共重合体の製造方法において、前記重合には、上記単量体と共に（メタ）アクリレート基を含むポリエチレングリコール系添加剤をさらに投入することができる。
【００６７】
具体的には、前記（メタ）アクリレート基を含むポリエチレングリコール系添加剤は、下記化学式３で表される化合物であり得る：
【化６】
2021532241.tif 000008
上記化学式３中、
ｎは２〜１００の整数であり、
Ｒ４およびＲ５は、それぞれ独立して、水素、炭素数１〜１０のヒドロカルビル基、または（メタ）アクリレート基であり、前記Ｒ４およびＲ５のうちの少なくとも1つは（メタ）アクリレート基である。
【００６８】
前記（メタ）アクリレート基を含むポリエチレングリコール系添加剤は、２００ｇ／ｍｏｌ〜５，０００ｇ／ｍｏｌの重量平均分子量（Ｍｗ）を有することが好ましい。
【００６９】
具体的には、前記ポリエチレングリコール系添加剤は、２００ｇ／ｍｏｌ以上、あるいは２５０ｇ／ｍｏｌ以上、あるいは３００ｇ／ｍｏｌ以上、あるいは３５０ｇ／ｍｏｌ以上、あるいは４００ｇ／ｍｏｌ以上、あるいは４５０ｇ／ｍｏｌ以上、あるいは，５００ｇ／ｍｏｌ以上；および、５，０００ｇ／ｍｏｌ以下、あるいは４，５００ｇ／ｍｏｌ以下、あるいは４，０００ｇ／ｍｏｌ以下、あるいは３，５００ｇ／ｍｏｌ以下、あるいは３，０００ｇ／ｍｏｌ以下、あるいは２，５００ｇ／ｍｏｌ以下、あるいは２，０００ｇ／ｍｏｌ以下、あるいは１，５００ｇ／ｍｏｌ以下、あるいは１，０００ｇ／ｍｏｌ以下の重量平均分子量を有することができる。
【００７０】
上記の範囲の重量平均分子量値を有するポリエチレングリコール系添加剤は、塩化ビニル系単量体との相溶性に優れ、重合過程で単量体混合物の可塑性、分散性および重合性を向上させて、製造された共重合体を含む塩化ビニル系樹脂組成物の透明度と光沢度が向上する。
【００７１】
前記（メタ）アクリレート基を含むポリエチレングリコール系添加剤としては、メトキシポリエチレングリコールアクリレート、メトキシポリエチレングリコールメタアクリレート、エトキシポリエチレングリコールアクリレート、エトキシポリエチレングリコールメタアクリレート、アリールオキシポリエチレングリコールアクリレート、アリールオキシポリエチレングリコールメタアクリレート、ポリエチレングリコールジアクリレート、およびポリエチレングリコールジメタクリレートからなる群から選択される１種以上の化合物を用いることができる。
【００７２】
そして、前記（メタ）アクリレート基を含むポリエチレングリコール系添加剤は、前記塩化ビニル系単量体１００重量部に対して０．１重量部〜５重量部で投入することができる。
【００７３】
具体的には、前記（メタ）アクリレート基を含むポリエチレングリコール系添加剤は、前記塩化ビニル系単量体１００重量部に対して０．１重量部以上、あるいは０．２重量部以上、あるいは０．３重量部以上、あるいは０．４重量部以上、あるいは０．５重量部以上；および５．０重量部以下、あるいは４．５重量部以下、あるいは４．０重量部以下、あるいは３．５重量部以下、あるいは３．０重量部以下、あるいは２．５重量部以下、あるいは２．０重量部以下、あるいは１．０重量部以下で添加することができる。
【００７４】
前記ポリエチレングリコール系添加剤は、他の単量体と共に重合前に、あるいは重合反応開始前に同時に添加することができる。また、ポリエチレングリコール系添加剤は、他の単量体の重合度が３０％〜８０％の時点で単独で添加されることもある。
【００７５】
そして、本発明の実施形態によれば、前記重合のために、単量体の投入時に下記化学式４で表される有機スズ化合物、開始剤、懸濁剤、乳化剤などを選択的にさらに投入することができる：
【化７】
2021532241.tif 000009
上記化学式４中、
Ｓｎはスズであり、
Ｒ１１〜Ｒ１４は、それぞれ独立して、水素、メルカプト基（−ＳＨ）、炭素数１〜１５の直鎖または分枝鎖のアルキル基、または炭素数１〜１５の直鎖または分枝鎖のアルキルスルファニル基のうちのいずれか1つである。
【００７６】
具体的には、前記有機スズ化合物としては、テトラメチルスズ（ｔｅｔｒａｍｅｔｈｙｌｔｉｎ）、テトラブチルスズ（ｔｅｔｒａｂｕｔｙｌｔｉｎ）、モノメチルスズメルカプチド（ｍｏｎｏｍｅｔｈｙｌｔｉｎ  ｍｅｒｃａｐｔｉｄｅ）、オクチルスズメルカプチド（ｏｃｔｙｌｔｉｎ  ｍｅｒｃａｐｔｉｄｅ）、およびジオクチルスズメルカプチド（ｄｉｏｃｔｙｌｔｉｎ  ｍｅｒｃａｐｔｉｄｅ）からなる群から選択される１種以上の化合物を用いることができる。
【００７７】
前記有機スズ化合物は、重合反応で熱安定剤として変色を防止することができる。
前記有機スズ化合物は、前記塩化ビニル系単量体１００重量部に対して０．１重量部〜５重量部で含まれ得る。
【００７８】
具体的には、前記有機スズ化合物は、前記塩化ビニル系単量体１００重量部に対して０．１重量部以上、あるいは０．１５重量部以上、あるいは０．２重量部以上；および５．０重量部以下、あるいは４．０重量部以下、あるいは３．０重量部以下、あるいは２．０重量部以下、あるいは１．０重量部以下で添加することができる。
【００７９】
前記有機スズ化合物が上記の含有量の範囲内に用いられる場合、重合遅延剤として作用する分子の含有量の変化による重合反応時間の遅延および生産性の低下を防止することができる。
【００８０】
前記有機スズ化合物は重合前に、すなわち重合反応開始前に一括投入することができる。
【００８１】
一方、前記開始剤としては、水溶性開始剤および油溶性開始剤のうちの１種以上の化合物を用いることができる。
【００８２】
非制限的な例として、前記油溶性開始剤としては、ｔ−ブチルパーオキシネオデカノエート、ジイソプロピルパーオキシジカーボネート、メチルエチルケトンパーオキシド、ジ−２−エチルヘキシルパーオキシジカーボネート、ジ−３−メトキシブチルパーオキシジカーボネート、ｔ−ブチルパーオキシピバレート（ｐｉｖａｌａｔｅ）、ｔ−アミルパーオキシピバレート、およびｔ−ヘキシルパーオキシピバレートからなる群から選択される１種以上の化合物を用いることができる。
【００８３】
前記油溶性開始剤は、前記塩化ビニル系単量体、前記炭素数１０〜３０の直鎖、分枝鎖または環状のアルキル基を有するジカルボン酸エステル単量体、前記ヒドロキシル系単量体を含む単量体混合物１００重量部に対して０．０１〜１．００重量部で用いることができ、好ましくは０．０２〜０．５０重量部、より好ましくは０．０２〜０．２５重量部で用いることができる。前記油溶性開始剤が上記の含有量の範囲内に用いられる場合、重合反応性に優れ、重合反応熱を制御することが容易である。
【００８４】
非制限的な例として、前記水溶性開始剤としては、硫酸カリウム、過硫酸アンモニウム、過硫酸ナトリウム、硫酸水素ナトリウム、および亜ジチオン酸ナトリウムからなる群から選択される１種以上の化合物を用いることができる。
【００８５】
そして、前記開始剤として、前記油溶性開始剤と前記水溶性開始剤を９５：５〜５：９５の重量比、好ましくは、９０：１０〜１０：９０の重量比で混合して用いることができる。前記油溶性開始剤と水溶性開始剤を上記の比率の範囲内で混合使用する場合、重合時間を適切に調節して生産性を向上させることができる。
【００８６】
一方、前記重合反応は、攪拌と共に行うことができる。
【００８７】
前記攪拌工程は、通常の方法により行うことができる。
【００８８】
本発明の実施形態によれば、反応器内温度が重合温度に到達してから１００分以内；または反応器内圧力が重合初期圧力に対して０．５〜１．０ｋｇｆ／ｃｍ２に低くなる時点に攪拌速度を増加させて行うことができる。
【００８９】
具体的には、前記攪拌は、重合初期に１００〜５００ｐｐｍの速度で行うことができ、その後、反応器内温度が重合温度に到達してから１００分以内；または反応器内圧力が重合初期圧力に対して０．５〜１．０ｋｇｆ／ｃｍ２に低くなる時点で重合初期の攪拌速度より高い速度、具体的には、重合初期の攪拌速度より１．５倍〜５倍増加した攪拌速度で行うことができる。
【００９０】
このような条件で重合途中の攪拌速度を増加させることによって、製造される重合体中の単量体の分布の不均一性を増加させてこれを含む組成物の溶剤に対する溶解度を増加させ、凝集性をさらに下げて保存安定性を改善することができる。
より具体的には、攪拌速度の増加時点が重合温度の到達時点に近接するほど、さらに具体的には、重合温度の到達時点と一致するときに攪拌速度を重合初期の攪拌速度より１．５倍〜５倍増加した攪拌速度に増加させることが、相分離現象が発生しない優れた保存安定性を示すことができる。
【００９１】
一方、本発明の実施形態によれば、前記重合は懸濁重合、微細懸濁重合または乳化重合であり得る。
【００９２】
一例として、前記懸濁重合、または微細懸濁重合の場合、上述した成分を混合して懸濁重合法によって重合反応させてスラリーを製造し、前記スラリーから未反応単量体を除去した後、前記未反応単量体が除去されたスラリーを脱水および乾燥することによって製造することができる。この時、前記各成分の投入方法は上述した通りである。
【００９３】
前記懸濁重合、または微細懸濁重合の際、常温または高温の重合水が反応媒質として用いられ、前記単量体と前記分散剤が重合水中に均一に分散され、前記油溶性開始剤が一定の温度、例えば、５０℃〜７０℃で分解され、前記塩化ビニル系単量体との連鎖反応によって重合が行われる。その後、単量体混合物の反応転換率が一定時点に到達すると重合を終了する。
【００９４】
本発明の実施形態によれば、前記重合工程で懸濁剤および乳化剤のうちの１種以上の添加剤を選択的にさらに投入することができる。
【００９５】
具体的には、前記懸濁剤としてはポリビニルアセテートが部分けん化されたけん化度４０％以上、より具体的には、４０〜９０％のポリビニルアルコール、セルロース、ゼラチン、アクリル酸重合体、メタアクリル酸重合体、イタコン酸重合体、フマル酸重合体、マレイン酸重合体、琥珀酸重合体、またはこれらの混合物を用いることができる。
【００９６】
前記懸濁剤は、前記単量体混合物１００重量部に対して０．０１〜５重量部、あるいは０．０３〜５重量部、あるいは０．０５〜３．５重量部で用いることができる。前記懸濁剤を上記の含有量の範囲内で使用する場合、前記共重合体を含む均一な大きさの樹脂粒子を生成することができる。
【００９７】
前記乳化剤としてはアニオン性乳化剤、非イオン性乳化剤またはこれらの混合物を用いることができる。
【００９８】
前記アニオン性乳化剤としては、具体的には、炭素数６〜２０の脂肪酸のアルカリ金属塩またはアンモニウム塩、炭素数６〜２０のアルキルスルホン酸のアルカリ金属塩またはアンモニウム塩、炭素数６〜２０のアルキルベンゼンスルホン酸のアルカリ金属塩またはアンモニウム塩、炭素数６〜２０のアルキルサルフェートのアルカリ金属塩またはアンモニウム塩、炭素数６〜２０のアルキルジスルホン酸ジフェニルオキシドのアルカリ金属塩またはアンモニウム塩、またはこれらの混合物を用いることができる。
【００９９】
前記非イオン性乳化剤としては、炭素数６〜２０のアルコール、ポリエチレンオキシド、ポリオキシエチレンアルキルフェニルエーテル、ポリオキシエチレンアルキルエーテル、ソルビタンモノラウレート（ｓｏｒｂｉｔａｎ  ｍｏｎｏｌａｕｒａｔｅ）、ポリビニルアルコール、ポリエチレングリコール、またはこれらの混合物を用いることができる。
【０１００】
前記乳化剤は、前記単量体混合物１００重量部に対して０．００５〜１．０重量部、あるいは０．０１〜０．５重量部、あるいは０．０１〜０．１重量部で添加することができる。前記乳化剤が上記の含有量の範囲内で用いられる場合、塩化ビニル系単量体に比べて水溶性の高いヒドロキシル系単量体の重合転換および粒子安定性を向上させることができる。
【０１０１】
前記アニオン性乳化剤と非イオン性乳化剤を混合して使用する場合、前記乳化剤の含有量の範囲内で前記アニオン性乳化剤および前記非イオン性乳化剤は１：０．５〜１：２００、あるいは１：２〜１：１００、あるいは１：２〜１：５０の重量比で混合する。
【０１０２】
前記アニオン性乳化剤および前記非イオン性乳化剤を上記の重量比の範囲内で混合する場合、スラリーの安定性を確保することができ、前記共重合体を含む塩化ビニル系樹脂の表面で樹脂内部への熱伝達を最大限に防止することができる。
【０１０３】
前記添加剤としては前記乳化剤が使用され、開始剤としては水溶性開始剤が使用される場合、前記乳化剤および前記水溶性開始剤は１：５０〜５０：１、あるいは１：２０〜２０：１、あるいは１：１〜２０：１、あるいは２：１〜１５：１の重量比で混合使用することができる。
【０１０４】
前記乳化剤および水溶性開始剤は、前記共重合体を含む塩化ビニル系樹脂の表面に分布する粒子モルフォロジーの形成を誘導して、熱による分子構造変性を最小化することができる。これにより、乳化剤と水溶性開始剤を上記の比率の範囲内で混合使用する場合、乳化剤の使用による接着性の低下を最小化し、かつ光沢度に優れた樹脂を得ることができる。
【０１０５】
前記方法により製造される共重合体は、相対的に親水性を帯びるヒドロキシル系単量体の含有量を減量し、非極性構造の疎水性を帯びる反応性可塑剤としてジカルボン酸エステル単量体を高い比率で導入することによって、このように製造された共重合体を含む塩化ビニル系樹脂組成物がＥＶＡとの優れた相溶性を示すことができる。また、前記ジカルボン酸エステル単量体は非常にバルキーな構造を有するため、高分子鎖間２次結合力を減少させ、分子鎖間距離を増加させることによって、これを含む共重合体を樹脂組成物に使用すると溶解時に粘度を下げ、顔料間の凝集性を低下させて顔料分散性を向上させることができ、色の劣勢を防止し、時間経過に伴うインクの凝集現象を防止することもできる効果を発揮する。
【０１０６】
Ｉ．塩化ビニル系樹脂組成物
【０１０７】
本発明のさらに他の一実施形態によれば、前記共重合体を含む塩化ビニル系樹脂組成物が提供される。
【０１０８】
前記塩化ビニル系樹脂組成物は、上記塩化ビニル系単量体、炭素数１０〜３０の直鎖、分枝鎖または環状のアルキル基を有するジカルボン酸エステル単量体、およびヒドロキシル系単量体の共重合体を含み、これに加えて他の（共）重合体、樹脂、添加剤などをさらに含むことができる。
【０１０９】
前記共重合体を含む塩化ビニル系樹脂組成物は、ＥＶＡとの相溶性に優れ、かつ高いインクの分散性と安定性、および優れた色発現を示すことができる。
【０１１０】
また、前記塩化ビニル系樹脂組成物は、単量体の不規則性が増加した分布を有する共重合体を含むことによって、溶剤、特にアセテート系溶剤に対して優れた溶解性を示すことができ、その結果、塩化ビニル系樹脂組成物の透明性および溶液の保存安定性を向上させることができる。さらに、優れた透明性および光沢度を示すことができる。
【０１１１】
ＩＩＩ．コーティング用インク
【０１１２】
本発明のさらに他の一実施形態によれば、前記塩化ビニル系樹脂組成物を含むコーティング用インクが提供される。
【０１１３】
前記コーティング用インクは、上記塩化ビニル系樹脂組成物を含むことでＥＶＡとの相溶性に優れ、かつ組成物内顔料間の凝集性を低下させ、顔料分散性の向上効果も発揮するため、安定性を確保できるだけでなく、時間経過に伴う色の劣勢を防止して金属および多様なプラスチック素材に対して優れた色を付与することができる。
【０１１４】
前記コーティング用インクは、前記塩化ビニル系樹脂組成物を溶剤、顔料、ビーズなどと混合し、シェイカーなどを利用して均一に分散させる方法によって製造され得る。
【０１１５】
ここで、前記コーティング用インクに添加可能な溶剤、顔料、ビーズなどは本発明が属する技術分野でよく知られた通常の成分が特に制限なく添加され得る。
【実施例】
【０１１６】
以下、本発明の理解を助けるために好ましい実施形態を提示する。しかし、下記の実施例は本発明を例示したものに過ぎず、本発明はこれらのみに限定されるものではない。
【０１１７】
実施例１
真空ポンプを利用して２８０リットル容量の反応器内部の酸素を除去した。前記反応器に塩化ビニル系単量体４０ｋｇ、マレイン酸ジオクチル１０ｋｇ、ポリエチレングリコール系添加剤のＭｅｔｈｏｘｙ  ＰＥＧ６００  Ｍｅｔｈａｃｒｙｌａｔｅ  ０．５ｋｇ、有機スズ化合物としてｄｉｏｃｔｉｙｌｔｉｎ  ｍｅｒｃａｐｔｉｄｅ  ０．１９ｋｇ、３％水溶液のセルロース系懸濁剤３．０ｋｇ、開始剤であるａｚｏｂｉｓｉｓｏｂｕｔｙｒｏｎｉｔｒｉｌｅ  ７６ｇを脱イオン水１５０リットルと一緒に投入した後、ブルーマージンインペラを３５０ｒｐｍで回転しながら重合を開始した。
【０１１８】
反応器の温度が７３℃に上昇した直後、ヒドロキシプロピルアクリレート６ｋｇを５時間にわたって連続投入し、反応器の圧力が重合初期に比べて０．５ｋｇｆ／ｃｍ２ほど低くなった時点に塩化ビニル系単量体４０ｋｇをさらに投入し始めながら、ブルーマージンインペラの回転速度を６００ｒｐｍに上げた。
【０１１９】
さらに投入される塩化ビニル系単量体を３１６分にわたって投入し、塩化ビニル系単量体を投入した後、反応器の圧力が重合初期に比べて１．０ｋｇｆ／ｃｍ２ほど低くなった時点で重合を停止させ、未反応単量体を回収し重合を終了した。重合したスラリーを脱水および乾燥して、平均粒子径が１５０μｍの共重合体である塩化ビニル系樹脂組成物粒子を得た。
【０１２０】
得られた共重合体のＮＭＲ（１３Ｃ−ＮＭＲ）を図１に示す。
【０１２１】
共重合体の重量平均分子量（Ｍｗ）は４８．１３５ｇ／ｍｏｌであり、収率は７１％（最終乾燥製品基準）であった。
【化８】
2021532241.tif 000010
【０１２２】
実施例２
真空ポンプを利用して２８０リットルの反応器内部の酸素を除去した。前記塩化ビニル単量体３９ｋｇ、マレイン酸ジオクチル１１ｋｇ、ポリエチレングリコール系添加剤のＭｅｔｈｏｘｙ  ＰＥＧ６００  Ｍｅｔｈａｃｒｙｌａｔｅ  ０．５ｋｇ、有機スズ化合物としてＤｉｏｃｔｉｙｌｔｉｎ  ｍｅｒｃａｐｔｉｄｅ  ０．１９ｇ、３％水溶液のセルロース系懸濁剤３．０ｋｇ、開始剤としてＡｚｏｂｉｓｉｓｏｂｕｔｙｒｏｎｉｔｒｉｌｅ  ７６ｇを脱イオン水１５０リットルと一緒に反応器に投入した後、ブルーマージンインペラを３５０ｒｐｍで回転しながら重合を開始した。
【０１２３】
反応器の温度が７３℃に上昇した直後、ヒドロキシプロピルアクリレート６ｋｇを５時間にわたって連続投入し、反応器の圧力が重合初期に比べて０．５ｋｇｆ／ｃｍ２に低くなった時点に塩化ビニル単量体３９ｋｇをさらに投入し始めながら、ブルーマージンインペラの回転速度を６００ｒｐｍに上げた。
【０１２４】
さらに投入される塩化ビニル単量体を３０６分にわたって投入し、塩化ビニル系単量体を投入した後、反応器の圧力が重合初期に比べて１．０ｋｇ／ｃｍ２に低くなった時点で重合を停止させ、未反応単量体を回収し重合を終了した。重合したスラリーを脱水および乾燥して、塩化ビニル系樹脂組成物粒子を得た。
【０１２５】
共重合体の重量平均分子量（Ｍｗ）は４９．３４１ｇ／ｍｏｌであり、収率は７３％（最終乾燥製品基準）であった。
【０１２６】
比較例１
真空ポンプを利用して２８０リットルの反応器内部の酸素を除去した。前記反応器に塩化ビニル単量体４３ｋｇ、酢酸ビニル単量体５ｋｇ、ポリエチレングリコール系添加剤のＭｅｔｈｏｘｙ  ＰＥＧ６００  Ｍｅｔｈａｃｒｙｌａｔｅ  ０．５ｋｇ、有機スズ化合物としてｄｉｏｃｔｉｙｌｔｉｎ  ｍｅｒｃａｐｔｉｄｅ  ０．１９ｇ、３％水溶液のセルロース系懸濁剤３．０ｋｇ、開始剤としてａｚｏｂｉｓｉｓｏｂｕｔｙｒｏｎｉｔｒｉｌｅ  ７６ｇを脱イオン水１５０リットルと一緒に反応器に投入した後、ブルーマージンインペラを３５０ｒｐｍで回転しながら重合を開始した。
【０１２７】
反応器の温度が７３℃に上昇した直後、ヒドロキシプロピルアクリレート５ｋｇを２５０分にわたって連続投入し、反応器の圧力が重合初期に比べて０．５ｋｇｆ／ｍ２に低くなった時点に塩化ビニル単量体４３ｋｇをさらに投入し始めながら、ブルーマージンインペラの回転速度を６００ｒｐｍに上げた。
【０１２８】
さらに投入される塩化ビニル単量体を３３６分にわたって投入し、塩化ビニル系単量体を投入した後、反応器の圧力が重合初期に比べて１．０ｋｇ／ｃｍ２に低くなった時点で重合を停止させ、未反応単量体を回収し重合を終了した。重合したスラリーを脱水および乾燥して、塩化ビニル系樹脂組成物粒子を得た。
【０１２９】
共重合体の重量平均分子量（Ｍｗ）は７５．５５７ｇ／ｍｏｌであり、収率は７３％（最終乾燥製品基準）であった。
【０１３０】
比較例２
ビニルクロリド、ビニルアルコールおよびビニルアセテートの三元共重合体であるけん化型塩化ビニル系樹脂組成物粒子（商品名：Ｓｏｌｂｉｎ（登録商標）Ａ、製造会社：Ｓｈｉｎ−Ｅｔｓｕ  ＭｉｃｒｏＳｉ，Ｉｎｃ．）を準備した。
【０１３１】
製造例１−Ａ〜１−Ｄ
前記実施例および比較例で得られたそれぞれの塩化ビニル系樹脂組成物粒子２０重量％に、酢酸エチル４０重量％およびトルエン４０重量％を混合し、５０℃で９０分間攪拌して、各実施例および比較例に対応する製造例の混合溶液を製造した。
【０１３２】
製造例２−Ａ〜２−Ｄ
前記製造例１−Ａ〜１−Ｄによる混合溶液２５ｇ、顔料（Ｒｅｄ  ５７：１）８ｇ、酢酸エチル１７．３ｇ、トルエン１１．０ｇ、メチルエチルケトン４．０ｇ、メチルイソブチルケトン７．０ｇ、ビーズ（商品名：Ａｌｕｍｉｎａ  Ｂｅａｄ、製造会社：三和セラミック社）３５ｇ、およびエチレンビニルアセテート溶液（商品名：ＥＶＡＴＡＮＥ（登録商標）４２−６０、２０％  ｉｎ  Ｔｏｌｕｅｎｅ、製造会社：Ａｒｋｅｍａ社）２７．５ｇを混合し、インクシェーカーで１時間攪拌して、各実施例および比較例に対応するコーティング用赤色インクを製造した。
【０１３３】
製造例３−Ａ〜３−Ｄ
顔料（Ｒｅｄ  ５７：１）の代わりに顔料（Ｂｌｕｅ  １５．３）を使用したことを除いては、前記製造例２−Ａ〜２−Ｄと同様に同じ組成で混合し、インクシェーカーで１時間攪拌して、各実施例および比較例に対応するコーティング用青色インクを製造した。
【０１３４】
試験例１
前記製造例１−Ａ〜１−Ｄによる混合溶液に対して紫外線分光器（４７５ｎｍ）を利用して溶液の透明度を測定した。
【０１３５】
試験例２
前記製造例２−Ａ〜２−Ｄによる赤色インク、および前記製造例３−Ａ〜３−Ｄによる青色インクをそれぞれＰＥＴフィルムに塗布して乾燥させた後、グロスメーター（ＢＹＫ、ｍｉｃｒｏ−ｇｌｏｓｓ）を利用して６０°の条件で光沢度を５回反復測定してその平均値を計算し、色分析装置（Ｃｏｎｉｃａ  Ｍｉｎｏｌｔａ社製、ＣＲ−４００）を利用して色（発色）ａ＊、ｂ＊を５回反復測定して、その平均値を計算した。
【０１３６】
試験例３
前記製造例１−Ａ〜１−Ｄによる混合溶液、前記製造例２−Ａ〜２−Ｄによる赤色インクおよび前記製造例３−Ａ〜３−Ｄによる青色インクを２５℃のオーブンで１時間以上保管した後、混合溶液は、＃４大きさのフォードカップ（Ｆｏｒｄ  Ｃｕｐ）粘度計を利用して測定（ｓｅｃ）し、赤色および青色インクは、＃４大きさのＳｐｉｎｄｌｅ付きのブルックフィールド粘度計で１００ｒｐｍ条件で粘度（ｃｐｓ）を測定し、時間に伴うインクの相分離程度を観察した。その結果を、非常に優秀（◎）、優秀（○）、良好（▲）、普通（△）および劣悪（Ｘ）の５段階で相対評価した。
【０１３７】
インクの安定性が良くない場合、インクを配合した後、１時間以内にインクの層分離と顔料の凝集現象が現れる。そして、安定性が良くないインクをコーティングする場合、コーティング層の光沢度が相対的に劣る。
【０１３８】
【表１】
2021532241.tif 000011
【０１３９】
【表２】
2021532241.tif 000012
【０１４０】
【表３】
2021532241.tif 000013
【０１４１】
前記比較例１のようにマレイン酸ジオクチルの代わりにビニルアセテートを含有する場合、単量体の組成比率の変更の限界により溶液の透明性とインクの安定性および光沢度（分散性）だけでなく、発色の面において実施例１および２に比べて劣ることを確認した。また、溶液およびインクの粘度が急激に増加して、実際、商業的に長期間使用することが難しい。
【０１４２】
一方、本発明による実施例１および２の塩化ビニル系樹脂組成物は、既存のけん化型塩化ビニル系樹脂組成物である前記比較例５に比べても優れた透明性を示し、かつ同等またはそれ以上の光沢度（分散性）、安定性および発色を示すことを確認し、コーティング用インクとして使用するのに好適な粘度を有することが確認された。
【０１４３】
ただし、マレイン酸ジオクチルの添加量による実験結果を比較（実施例１および実施例２）すると、マレイン酸ジオクチルの含有量が増加する場合、インクの安定性が向上し、インクの光沢度（分散性）が良くなることを確認することができたが、塩化ビニル単量体１００重量部を基準にして１５重量部を超える場合には、溶液の透明性および発色に劣る問題があるところ、約１２．５重量部程度の含有量で溶液の透明性、粘度、およびインクの安定性と光沢度および発色が全て平均的に優れた水準を示しているので、最も好ましい。
【産業上の利用可能性】
【０１４４】
本発明によると、新規な構造の共重合体、その製造方法および前記共重合体を含む塩化ビニル系樹脂組成物であって、エチレンビニルアセテートとの相溶性に優れ、かつ特にインクの分散性および色に優れた塩化ビニル系樹脂組成物およびこれを含むコーティング用インクが提供される。
【図１】
2021532241.tif 000020
【国際調査報告】
2021532241.tif 000021
2021532241.tif 000022
2021532241.tif 000023
2021532241.tif 000024